(57)【要約】      （修正有）【課題】転写型の表面形状を精度よく、速やかに転写して、効率よく表面形状転写樹脂シートを製造し得る方法を提供する。【解決手段】樹脂を加熱溶融状態でダイ４から連続的に押し出して連続樹脂シートを製造するシート製造工程と、連続樹脂シートを第一押圧ロール５ａと第二押圧ロール５ｂとで挟み込む第一押圧工程とを含み、上記第一押圧ロール５ａまたは第二押圧ロール５ｂのいずれかの表面に金属製の転写型を備え、この転写型は、複数の凹部または凸部を有し、該凹部または該凸部のピッチ間隔が１０μｍ〜５００μｍであり、該凹部の溝深さまたは該凸部頂部高さは３０μｍ〜１５００μｍであり、上記第一押圧工程において、連続樹脂シートの表面に第一押圧ロール５ａまたは第二押圧ロール５ｂ表面に備えた転写型が転写され、上記樹脂は、結晶化温度ピークの幅が９℃以下である結晶性高分子樹脂。【選択図】図２
2011037132.tif 000002
【特許請求の範囲】
【請求項１】
樹脂を加熱溶融状態でダイから連続的に押し出して連続樹脂シートを製造するシート製造工程と、
前記連続樹脂シートを第一押圧ロールと第二押圧ロールとで挟み込む第一押圧工程とを含み、
前記第一押圧ロールまたは前記第二押圧ロールのいずれかの表面に金属製の転写型を備え、
前記転写型は、複数の凹部または凸部を有し、該凹部または該凸部のピッチ間隔が１０μｍ〜５００μｍであり、該凹部の溝深さまたは該凸部の頂部高さは３０μｍ〜１５００μｍであり、該凹部のピッチ間隔に対する該溝深さの比率、または該凸部のピッチ間隔に対する該凸部の頂部高さの比率が１以上であり、
前記第一押圧工程において、前記連続樹脂シートの表面に前記第一押圧ロールまたは前記第二押圧ロール表面に備えた前記転写型が転写され、
前記樹脂は、結晶化温度ピークの幅が９℃以下である結晶性高分子樹脂であることを特徴とする表面形状転写樹脂シートの製造方法。
【請求項２】
前記第一押圧工程の後に、転写型が転写された前記連続樹脂シートを前記第二押圧ロールに密着させたまま搬送する搬送工程をさらに含み、
前記転写型は前記第二押圧ロールの表面に備えられる請求項１に記載の表面形状転写樹脂シートの製造方法。
【請求項３】
前記搬送工程の後に、搬送された前記連続樹脂シートを前記第二押圧ロールと第三押圧ロールとで挟み込む第二押圧工程をさらに含む請求項２に記載の表面形状転写樹脂シートの製造方法。
【請求項４】
前記第一押圧工程の前に前記連続樹脂シートを予圧ロールと前記第一押圧ロールとの間に挟み込み、前記第一押圧ロールに密着させたまま搬送する予圧工程を含む請求項１〜３のいずれかに記載の表面形状転写樹脂シートの製造方法。
【請求項５】
前記結晶性高分子樹脂は、重合体中のプロピレン単位含有量が７５〜１００質量％、エチレン単位含有量が０〜２５質量％、１−ブテン単位含有量が０〜２５質量％であるプロピレン重合体を含有する請求項１〜４のいずれかに記載の表面形状転写樹脂シートの製造方法。
【請求項６】
前記結晶性高分子樹脂は、造核剤を含有する請求項５に記載の表面形状転写樹脂シートの製造方法。
【請求項７】
前記凹部または前記凸部は、その断面形状の頂部が三角形であり、該三角形の頂角が１０°〜１００°である請求項１〜６のいずれかに記載の表面形状転写樹脂シートの製造方法。
【発明の詳細な説明】
【技術分野】
【０００１】
本発明は、表面形状転写樹脂シートの製造方法に関し、詳しくは転写型の表面形状が転写された樹脂シートの製造方法に関する。
【背景技術】
【０００２】
表面に形状を有する樹脂シート（表面形状転写樹脂シート）を製造する方法として、押出機を用いて、樹脂を加熱溶融状態でダイから押し出して得られる連続した樹脂シート（連続樹脂シート）に転写型の表面形状を転写する方法が知られている（たとえば、特許文献１）。従来の押出機を用いた方法では、図４に示すように、ダイ４から連続的に押し出されたアクリル樹脂等の連続樹脂シート２は、第一押圧ロール５ａと第二押圧ロール５ｂとの間に挟み込まれ、第二押圧ロール５ｂの表面に沿って搬送し、第二押圧ロール５ｂと第三押圧ロール５ｃとの間に挟み込まれる。ここで、特許文献１においては、第二押圧ロール５ｂに金属製の転写型が設けられており、第一押圧ロール５ａと転写型が設けられた第二押圧ロール５ｂとの間に連続樹脂シート２を挟み込むことにより、転写型の表面形状が連続樹脂シート２に転写され、表面形状転写樹脂シートを得る方法が知られている。
【０００３】
特許文献１は、３〜３０ｍｍ程度のピッチで設けられる形状を転写するものであり、このような粗い形状であれば非晶性高分子樹脂にも精度よく転写できることが開示されている。しかしながら、上記のような従来の製造方法では、転写型の微細な表面形状を連続樹脂シートに精度よく転写できるものでなく、また、より精度のよい転写を達成するためには転写速度を遅くする必要があり、必ずしも生産性のよい方法であるとは言えなかった。
【０００４】
また、転写型が複数の凹部を有する場合において、凹部のピッチ間隔に対する溝深さの比率が大きい場合には、従来のような製造方法では、転写型の微細な表面形状を連続樹脂シートに精度よく転写することがさらに困難であり、より精度のよい転写を達成するためには転写速度をさらに遅くする必要があり、生産性のよい方法であるとは言えなかった。
【先行技術文献】
【特許文献】
【０００５】
【特許文献１】特開平４−０９１９０５号公報
【発明の概要】
【発明が解決しようとする課題】
【０００６】
本発明は上記問題に鑑みてなされたものであり、転写型の表面形状を転写型どおりに精度よく、速やかに転写して、効率よく表面形状転写樹脂シートを製造し得る方法および装置を提供することを目的とする。
【課題を解決するための手段】
【０００７】
本発明者は、上記目的を達成するべく鋭意検討した結果、連続樹脂シートの材料および転写型の表面形状を特定のものとすることにより、転写型の表面形状を精度よく、速やかに転写することができることを見出し、本発明に至った。
【０００８】
すなわち、本発明は、樹脂を加熱溶融状態でダイから連続的に押し出して連続樹脂シートを製造するシート製造工程と、連続樹脂シートを第一押圧ロールと第二押圧ロールとで挟み込む第一押圧工程とを含み、上記第一押圧ロールまたは第二押圧ロールのいずれかの表面に金属製の転写型を備え、この転写型は、複数の凹部または凸部を有し、該凹部または該凸部のピッチ間隔が１０μｍ〜５００μｍであり、該凹部の溝深さまたは該凸部の頂部高さは３０μｍ〜１５００μｍであり、該凹部のピッチ間隔に対する該溝深さの比率、または該凸部のピッチ間隔に対する該凸部の頂部高さの比率が１以上であり、上記第一押圧工程において、連続樹脂シートの表面に第一押圧ロールまたは第二押圧ロール表面に備えた転写型が転写され、上記樹脂は、結晶化温度ピークの幅が９℃以下である結晶性高分子樹脂であることを特徴とする表面形状転写樹脂シートの製造方法に関する。
【０００９】
本発明は、上記第一押圧工程の後に、転写型が転写された連続樹脂シートを第二押圧ロールに密着させたまま搬送する搬送工程をさらに含み、転写型を第二押圧ロールの表面に備える形態としてもよく、また、搬送工程の後に、搬送された連続樹脂シートを第二押圧ロールと第三押圧ロールとで挟み込む第二押圧工程をさらに含む形態も本発明に含まれる。
【００１０】
本発明には、上記第一押圧工程の前に、連続樹脂シートを予圧ロールと上記第一押圧ロールとの間に挟み、上記第一押圧ロールに密着させたまま搬送する予圧工程を含む態様も含まれる。
【００１１】
また、上記結晶性高分子樹脂は、重合体中のプロピレン単位含有量が７５〜１００質量％、エチレン単位含有量が０〜２５質量％、１−ブテン単位含有量が０〜２５質量％であるプロピレン重合体を含有することが好ましく、結晶性高分子樹脂は、造核剤を含有することが好ましい。
【００１２】
転写型の上記凹部または上記凸部は、その断面形状の頂部が三角形であり、該三角形の頂角が１０°〜１００°であることが好ましい。
【発明の効果】
【００１３】
本発明の製造方法によれば、転写型の表面形状を精度よく、速やかに転写して、生産性よく、目的の表面形状転写樹脂シートを製造することができる。
【図面の簡単な説明】
【００１４】
【図１】転写型に施されるＶ字凹みの溝のレプリカの断面形状を示す模式図である。
【図２】本発明の表面形状転写樹脂シートの製造に用いる製造装置の一例の模式図であり、第二押圧ロールの表面に転写型が備えられた製造装置の模式図である。
【図３】図２に示される製造装置において転写型が第一押圧ロールの表面に備えられた製造装置の模式図である。
【図４】図２に示される製造装置において、連続樹脂シートが第二押圧ロールに密着して搬送される場合の製造装置の模式図である。
【図５】図３に示される製造装置において、連続樹脂シートが第二押圧ロールに密着して搬送される場合の製造装置の模式図である。
【図６】図４に示される製造装置において、さらに第三押圧ロールが備えられた態様の製造装置の模式図である。
【図７】図５に示される製造装置において、さらに第三押圧ロールが備えられた態様の製造装置の模式図である。
【図８】転写型に施される半円凹みの溝のレプリカの断面形状の模式図である。
【図９】シリンドリカルレンズの模式図である。
【図１０】本発明の表面形状転写樹脂シートの製造に用いる製造装置の一例の模式図であり、第二押圧ロールの表面に転写型が備えられた製造装置の模式図である。
【図１１】転写型に施されるＶ字溝−曲面複合形状である凹み溝のレプリカの断面形状の一例の模式図である。
【図１２】Ｖ字溝−曲面複合形状である凹み溝の一部の断面形状の一例の模式図である。
【図１３】転写型に施される凹み溝のレプリカの断面形状の別の一例の模式図である。
【発明を実施するための形態】
【００１５】
以下、本発明の製造方法および製造装置についてさらに詳細に説明する。なお、以下の説明では、図面を用いて説明しているが、本願の図面において同一の参照符号を付したものは、同一部分または相当部分を示している。
【００１６】
＜表面形状転写樹脂シートの製造装置＞
本発明の表面形状転写樹脂シートの製造方法は、樹脂を加熱溶融状態でダイから連続的に押し出して連続樹脂シートを製造するシート製造工程と、この連続樹脂シートを第一押圧ロールと第二押圧ロールとで挟み込む第一押圧工程とを含む。このような製造方法を可能にする製造装置の一例を図面に基づき説明する。
【００１７】
図２および図３に表面形状転写樹脂シートの製造装置の一例を示す。図２および図３示すように、このような製造装置としては、加熱溶融状態の樹脂を連続的に押し出して連続樹脂シート２を得るダイ４と、押圧ロール５とを備える。押圧ロール５は、連続樹脂シート２を押圧するための第一押圧ロール５ａと第二押圧ロール５ｂとを備え、上記連続樹脂シート２を、第一押圧ロール５ａと第二押圧ロール５ｂとに挟み込むことにより、所望の表面形状を連続樹脂シート２に転写して、表面形状転写樹脂シートを製造することができる。図２においては、第二押圧ロール５ｂの表面に転写型６が設けられており、図３では、第一押圧ロール５ａの表面に転写型６が設けられている。
【００１８】
上記第一押圧工程において転写型６の表面形状が転写された連続樹脂シート２は、図２に示すように第一押圧ロール表面および第二押圧ロール表面から離れた状態で連続的に搬送される態様とすることができる。また後述するように、第一押圧工程の後に、表面形状が転写された連続樹脂シート２を第二押圧ロール５ｂに密着させたまま搬送する搬送工程を含む場合は、図４および図５に示すように、第二押圧ロール５ｂの表面に連続樹脂シート２が密着した状態で搬送される。この場合、上記押圧ロール５の他に、連続樹脂シートを第二押圧ロールに密着させておくためのガイドロール（タッチロール）を設けてもよい（図示せず）。
【００１９】
また、上記搬送工程の後に、搬送された連続樹脂シートを第二押圧ロールと第三押圧ロールとで挟み込む第二押圧工程をさらに含む形態も本発明に含まれ、この場合は図６および図７に示すような製造装置を用いることができる。図６および図７に示す製造装置は、それぞれ図４および図５に示す製造装置に押圧ロール５としてさらに第三押圧ロール５ｃを備える点で相違するものである。
【００２０】
また本発明には、上記第一押圧工程の前に、連続樹脂シートを予圧ロールと上記第一押圧ロールとの間に挟み、上記第一押圧ロールに密着させたまま搬送する予圧工程を含む態様も含まれ、この場合は図１０に示すように、押圧ロール１０として、予圧ロール１０ａと、第一押圧ロール１０ｂと、第二押圧ロールとを備える装置を用いることができる。
【００２１】
上記製造装置においては、押圧ロール５の他に本発明に技術上無関係なロールを設けてもよい。このようなロールは連続樹脂シート２に接するものであり、たとえば、連続樹脂シートを第一押圧ロールに搬送するためのガイドロール（タッチロール）や、連続樹脂シートを第二押圧ロールに密着させておくためのタッチロールを挙げることができる。
【００２２】
また、本発明において各押圧ロールの表面温度は特に限定されないが、樹脂の結晶化温度（℃）をＴcとした場合、転写型の設けられた押圧ロールの表面温度ＴTが、（Ｔc−５０℃）以上（Ｔc−５℃）以下であることが好ましく、（Ｔc−３５℃）以上（Ｔc−１５℃）以下であることがより好ましい。転写型の設けられた押圧ロールの表面温度ＴTが上記範囲を満たす場合は、形状転写率をより良好に保つことができる。また、上記表面温度が（Ｔc−５℃）を超える場合は、第一押圧工程において結晶化高分子が結晶化されていないため、以降の工程に連続樹脂シートが搬送されず、第一押圧工程において、押圧ロールに樹脂がとられる（残留する）現象が発生する場合がある。なお、その他の押圧ロールの表面温度は、成形品の反りやタックマークが低減される範囲で任意に設定する。
【００２３】
例えば第一押圧ロールの表面温度（℃）をＴ1とし、第二押圧ロールの表面温度（℃）をＴ2とするとき、転写型が第一押圧ロールに設けられる場合、すなわちＴ1＝ＴTの場合、Ｔ2は（Ｔ1−１５℃）以上（Ｔ1−１℃）以下であることが好ましい。また、転写型が第二押圧ロールに設けられる場合、すなわちＴ2＝ＴTの場合、Ｔ1は（Ｔ2−１５℃）以上（Ｔ2−１℃）以下であることが好ましい。また、第二押圧ロールと第三押圧ロールの表面温度について、第三押圧ロールの表面温度（℃）をＴ3とし、結晶性高分子樹脂の融点（℃）をＴmとすると、Ｔ3は（Ｔ2＋１℃）以上Ｔm未満であることが好ましく、（Ｔ2＋１℃）以上（Ｔm−５℃）未満であることがより好ましい。Ｔ3が低すぎると、第二押圧ロールに樹脂が取られてシート加工ができなかったり、反りが発生する場合があり、Ｔ3が高すぎると、反りやタックマークの発生する原因となる場合がある。
【００２４】
＜表面形状転写樹脂シートの製造方法＞
本発明の表面形状転写樹脂シートの製造方法は、樹脂を加熱溶融状態でダイから連続的に押し出して連続樹脂シートを製造するシート製造工程と、連続樹脂シートを第一押圧ロールと第二押圧ロールとで挟み込む第一押圧工程とを含む。
【００２５】
＜シート製造工程＞
シート製造工程は、樹脂を加熱溶融状態でダイから連続的に押し出して連続樹脂シートを製造する工程である。
【００２６】
本発明の製造方法に用いられる樹脂は結晶性高分子樹脂である。結晶性高分子樹脂は、結晶性高分子を含有する樹脂であって、結晶性高分子単独で構成された樹脂であってもよいし、結晶性高分子に添加剤を添加した組成物であってもよい。結晶性高分子とは、化学辞典（東京化学同人）等に定義されるように、固体状態で結晶になる性質をもった高分子化合物であり、Ｘ線回折スペクトルにおいて結晶性回折ピークを示す高分子をいう。結晶性高分子を用いることにより、従来公知の押圧ロールを用いた単純な転写方法においても、微細な転写型を精度の高い状態でシート表面に転写させることが可能となる。結晶性高分子としては、たとえばポリエチレン、ポリプロピレン、ポリエチレンテレフタレート、アイソタクチックポリスチレンなどが挙げられるが、これらに限定されるものではなく、上記のようにＸ線回折スペクトルにおいて結晶性回折ピークを示す高分子であればいずれも用いることができる。ここで、上記アイソタクチックポリスチレンとは、サイドグループであるベンゼン環が一方向に配列しているポリスチレンをいう。このようなアイソタクチックポリスチレンは、公知の方法により製造することができ、たとえばチーグラ−ナッタ触媒を用いた合成方法により製造される。なお、本発明の製造方法に適用できる範囲で、加熱されることにより軟化する熱可塑性樹脂または熱硬化性樹脂を使用してもよい。
【００２７】
本発明の製造方法に用いられる樹脂は、結晶化温度ピークの幅が９℃以下である結晶性高分子である。この結晶化温度ピークの幅が狭い方が、転写型の表面形状を転写型どおりに精度よく転写することができる。結晶化温度ピークの幅は、７．５℃以下であることが好ましい。上記結晶化温度ピークの幅を満たす結晶性高分子樹脂としては、後述のように造核剤等の添加物を含む樹脂を用いることができる。結晶化温度ピークは、造核剤等の添加量により公知の方法で調整すればよい。
【００２８】
なお、本発明において結晶化温度ピークの幅とは、示差走査熱量測定（ＤＳＣ測定）条件を、以下サイクル１〜３で行なった際に観測される発熱ピークについて、発熱ピークの値の半分の値（半値）となるときの温度を、結晶化温度の前後２点について算出し、この２点の半値温度の差を、結晶化温度ピークの幅と定義する。なお、発熱ピークの値および半値は、いずれも発熱ピークが存在しないときのベースラインをゼロとした発熱量として計算する。なお、結晶化温度が複数観測される場合は、観測された結晶化温度（発熱ピーク）のうち最大であるものについての上記幅を本発明における結晶化温度ピークの幅とする。
サイクル１：室温２５℃から１９０℃まで昇温速度１０℃／分で昇温し、吸熱ピーク温度を測定する。
サイクル２：１９０℃で５分間保持する。
サイクル３：１９０℃から室温２５℃まで降温速度１０℃／分で降温し、発熱ピーク温度を測定する。
【００２９】
上記結晶性高分子は、単一のユニットからなる単独重合体であってもよいし、２以上のユニットを含む共重合体であってもよい。このような重合体としては、たとえば、重合体中にプロピレン単位（プロピレンに由来する繰返し単位をいう）が７５質量％以上含有されるプロピレン重合体を例示することができ、具体的にはプロピレン単位含有量が７５〜１００質量％、エチレン単位（エチレンに由来する繰返し単位をいう）が０〜１５質量％かつ１−ブテン単位（１−ブテンに由来する繰返し単位をいう）が０〜２５質量％含まれるプロピレン重合体が好ましい。より好ましくは、プロピレン単位が９５質量％以上、エチレン単位が０〜５質量％かつ１−ブテン単位が０〜５質量％含まれるプロピレン重合体であり、さらに好ましくはプロピレン単位が９９質量％以上、エチレン単位が０〜１質量％かつ１−ブテン単位が０〜１質量％含まれるプロピレン重合体である。また、プロピレン単位含有量が１００質量％であるポリプロピレンであってもよい。上記結晶性高分子がこのようなプロピレン重合体である場合は、結晶化度が高くなって、得られるシートの剛性が向上するので、微細な転写型においても後述の形状転写率を９５％以上とすることが可能である。結晶性高分子がプロピレン重合体である場合、結晶性高分子樹脂としてプロピレン重合体を単独で用いてもよいが、プロピレン重合体と共に造核剤を含有する組成物であることが好ましい。造核剤を含有することにより結晶性高分子の結晶化が促進され、これによりシートの製造効率を向上させることができる。造核剤としては、環状脂肪族カルボン酸金属塩系、ソルビトール系、有機リン酸塩系、ロジン系などの公知のものを用いることができ、たとえばプロピレン重合体１００重量部に対して、０．０３〜１．０重量部の含有量とすればよいが、この範囲に限られるものではない。
【００３０】
結晶性高分子樹脂には、光拡散剤、紫外線吸収剤、熱安定剤、帯電防止剤などの添加剤が添加されていてもよい。これらの添加剤の配合量は本発明の効果を相する範囲において調整して用いればよく、特に限定されない。
【００３１】
結晶性高分子樹脂は、非晶性高分子についても本発明の効果を損なわない程度に添加されていてもよい。非晶性高分子とは、固体状態において結晶にならない性質を持った高分子化合物である。特に結晶性高分子としてプロピレン重合体を用いた場合に、非晶性高分子としてアクリル系高分子が添加されていると、これらの高分子の屈折率はほぼ同等であることから、得られるシートの透明度を損なわずに剛性などの機械特性を向上させる方法として有用である。
【００３２】
上記光拡散剤は、無機系光拡散剤であってもよいし、有機系光拡散剤であってもよい。
無機系光拡散剤としては、たとえば炭酸カルシウム、硫酸バリウム、酸化チタン、水酸化アルミニウム、シリカ、無機ガラス、タルク、マイカ、ホワイトカーボン、酸化マグネシウム、酸化亜鉛などのような無機化合物の粒子が挙げられる。無機系光拡散剤は、脂肪酸などの表面処理剤により表面処理されていてもよい。
【００３３】
また、有機系光拡散剤としては、たとえばスチレン系重合体粒子、アクリル系重合体粒子、シロキサン系重合体粒子などのような有機化合物の粒子が挙げられる。
【００３４】
光拡散剤を添加する場合、添加される光拡散剤の屈折率と樹脂の屈折率との差の絶対値は、光拡散の効果の点で、通常０．０２以上であり、得られる表面形状転写樹脂シートの光透過性の点で、通常は０．１３以下である。このように樹脂に光拡散剤を添加した場合、得られる表面形状転写樹脂シートは、光拡散板として使用することができる。
【００３５】
本発明の製造方法のシート製造工程では、かかる樹脂を加熱溶融状態でダイから押し出す。上記樹脂を加熱溶融状態で連続的に押し出すダイとしては、通常の押出成形法に用いられると同様の金属製のＴダイなどが用いられる。ダイから樹脂を加熱溶融状態で押し出すには、通常の押出成形法と同様に、押出機が用いられる。押出機は一軸押出機であってもよいし、二軸押出機であってもよい。樹脂は押出機内で加熱され、溶融された状態でダイに送られ、押し出される。ダイから押し出された樹脂は、連続的にシート状となって押し出され、連続樹脂シートとなる。
【００３６】
連続樹脂シートの厚みは、得られたシートの用途に応じて適宜調整すればよく、たとえば、光拡散板として用いる場合は０．１ｍｍ〜３．０ｍｍとすればよい。
【００３７】
上記連続樹脂シートは、単層でもよいし２以上の層としてもよい。連続樹脂シートが単層の場合は、ダイから樹脂を加熱溶融状態で押し出す際にダイに１種の樹脂を供給し押し出しをすればよく、２以上の層の場合は、２種以上の樹脂をダイに供給し、積層した状態で共押し出しをしてもよい。なお、２種以上の樹脂を積層した状態で共押し出しをするには、たとえば、公知の２種３層分配型フィードブロックを用い、これを経由してダイに樹脂を供給すればよい。
【００３８】
＜第一押圧工程＞
上記シート製造工程で得られた連続樹脂シート２は、第一押圧工程により、図２〜図７に示すように、第一押圧ロール５ａと第二押圧ロール５ｂとで同時に挟み込まれる。第一押圧ロールと、第二押圧ロールとして、通常はステンレス鋼、鉄鋼などの金属で構成された金属製ロールが用いられ、その直径は通常１００ｍｍ〜５００ｍｍである。これらの第一押圧ロールおよび第二押圧ロールとして金属製ロールを用いる場合、その表面は、たとえばクロムメッキ、銅メッキ、ニッケルメッキ、ニッケル−リンメッキなどのメッキ処理が施されていてもよい。また、押圧ロールの表面は、鏡面であってもよいし、精度よく転写する必要がなければ、エンボスなどの任意の凹凸が施された転写面となっていてもよい。
【００３９】
上記第一押圧ロールまたは第二押圧ロールの表面に金属製の転写型が備えられ、第一押圧工程において連続樹脂シートの表面に第一押圧ロールまたは第二押圧ロール表面に備えられた転写型が転写されて、表面形状転写樹脂シートが製造される。なお、転写型を備えた押圧ロールを転写ロールともいう。上記転写型は、第一押圧ロールまたは第二押圧ロール表面のいずれか、または第一押圧ロールと第二押圧ロールの両方の表面に備えられることが好ましい。
【００４０】
＜転写型＞
上記転写型は、上記転写ロール表面に備えられ、連続樹脂シートの表面に押し当てられ、その表面形状を逆型として連続樹脂シートに転写するものである。転写型は、転写ロール表面に設けられた複数の凹部または凸部からなり、凹部または凸部のピッチ間隔は、転写型の作製が容易であることから通常１０μｍ以上、好ましくは３０μｍ以上、より好ましくは５０μｍ以上である。また、その上限は特に限定されないが、通常、５００μｍ以下、好ましくは２５０μｍ以下である。
【００４１】
また、凹部の溝深さ、または凸部の頂部高さは、転写型の作製の点から３０μｍ〜１５００μｍであるが、この範囲に限定されるものではない。
【００４２】
転写型の凹部のピッチ間隔に対する溝深さの比率（溝深さ／ピッチ間隔）または凸部のピッチ間隔に対する頂部高さの比率（頂部高さ／ピッチ間隔）は、樹脂として結晶化温度ピークの幅が９℃以下である結晶性高分子樹脂を用いているので、上記比率を１以上、さらには１．２以上としても好適な転写を行なうことが可能である。この転写型の凹部のピッチ間隔に対する溝深さの比率（溝深さ／ピッチ間隔）または凸部のピッチ間隔に対する頂部高さの比率（頂部高さ／ピッチ間隔）は、通常５以下、好ましくは３以下である。上記比率が１未満であっても転写を行なうことは可能であるが、上記比率が１以上の場合、さらには１．２以上の場合に本発明の効果が顕著である。
【００４３】
図１は転写型表面の一例であって、断面形状がＶ字（三角形）の転写型の表面断面図である。図１においては、断面形状の頂部および凹部または凸部の断面形状全体がＶ字（三角形）となっている。図１に示すように、転写型には複数の凹部または凸部が設けられており、凹部または凸部のピッチ間隔（Ｐ）とは隣接する凹部の溝部間の距離（図１中、Ｐ1）または隣接する凸部の頂部間の距離（図１中、Ｐ2）をいい、凹部の溝深さ（Ｈ）とは転写ロール表面から凹部の最深部までの垂直距離をいい、凸部の頂部高さは、凸部底面から転写ロール表面までの垂直距離をいい、図１では凹部の溝深さ（Ｈ）と同様である。
【００４４】
断面形状の頂部がＶ字（三角形）である場合、該三角形の頂角は１０°〜１００°とすることができる。頂角は１０°〜９０°の範囲であってもよい。本発明においては、樹脂として結晶化温度ピークの幅が９℃以下である結晶性高分子樹脂を用いるので、三角形の頂角が１０°である微細な転写型を用いた場合であっても、精度よく転写を行なうことができ、得られたシートの表面形状は転写型とほぼ等しいものである。
【００４５】
また、上記転写型の形状としては、図１に示すようなＶ字の断面形状を有するものに限らず、たとえば図８に示すような略半円形状である略半円凹部（略半円凹み）の溝や、たとえば図１１に示すようなＶ字溝−曲面複合形状である直線１１により形成されるＶ字（三角形）の頂角および曲面状の辺１２を有する凹部の溝を例示することができる。図８において、ピッチ間隔（Ｐ）は図１と同様に、隣接する凹部の溝部間の距離をいい、凹部の溝深さ（Ｈ）とは転写ロール表面から凹部の最深部までの垂直距離をいう。また、略半円凹部の溝を反転したような略半円凸部も転写型の形状に含まれる。転写型を略半円凸部とする場合は、ピッチ間隔は隣接する凸部の頂部間の距離をいい、凸部の頂部高さとは、凸部底面から転写ロール表面までの垂直距離をいう。上記略半円とは、図８に示すように、断面が半円弧状である形状に限定されるものではなく、たとえば図９に示すシリンドリカルレンズのように、円柱体をその軸線に平行であって、該軸線を含まない平面で切断した場合の断面のいずれかの弧状である形状であってもよいし、或いは断面が半楕円弧状や、該半楕円弧状の一部である扁平湾曲状等の形状であってもよい。上記「略半円凹部」または「略半円凸部」とは、このような略半円形状の断面の凹部または凸部をも含むものとする。
【００４６】
図１１において、ピッチ間隔（Ｐ）は図１と同様に、隣接する凹部の溝部間の距離または隣接する凸部の頂部間の距離をいい、凹部の溝深さ（Ｈ）とは転写ロール表面から凹部の最深部までの垂直距離をいう。また、凸部の頂部高さは、凸部底面から転写ロール表面までの垂直距離をいい、凹部の溝深さ（Ｈ）と同じ距離である。上記Ｖ字溝−曲面複合形状とは、たとえば図１２に示すように、断面が直線１１により形成されるＶ字（三角形）の頂角および曲面状の辺１２からなる斜面を有していれば、該曲面を含む円柱体の軸線を含まない平面で切断した場合の断面のいずれかの形状であってもよい。ここでいう曲面とは、円弧状の一部、または楕円弧状の一部であってもよいし、楕円弧状以外の曲線からなる形状であってもよい。上記「Ｖ字溝−曲面複合形状凹部」とは、このような略Ｖ字溝−曲面複合形状の断面の凹部をも含むものとする。また、凹部または凸部の形状には、図１１のように直線部分を含まず、図１３に示されるように曲線１３が交差して形成される形状の溝も含まれる。
【００４７】
また、転写型における各凹部または各凸部は、図１に示されるように連続して設けたり、図８および図１１に示すように任意の間隔ｄをあけて平行に設ける場合がある。これら凹部の間隔または凸部の間隔は得られるシート用途により選択する。なお、本発明において上記転写型におけるピッチ間隔（Ｐ）および溝深さ（Ｈ）または頂部高さは、転写型全体で必ずしも一定ではなく、部分的に隣接する凹部間または凸部間で異なる形状である場合も含まれるものとする。また、上記Ｖ字凹みの溝が反転したＶ字凸部、略半円凹みの溝が反転した略半円凸部を備える場合も本発明の範囲に含まれる。上記間隔ｄは得られるシートの用途により任意に設定すればよいが、本発明においては樹脂として結晶化温度ピークの幅が９℃以下である結晶性高分子樹脂を用いるので、上記間隔ｄが１０μｍ以下、または間隔ｄが設けられないような微細な転写型であっても転写率や製造効率のよい表面形状転写樹脂シートの製造方法とすることができる。
【００４８】
上記転写型の作製方法としては、公知の方法を採用することができ、上記ステンレス鋼、鉄鋼などからなる転写ロールの表面に、たとえばクロムメッキ、銅メッキ、ニッケルメッキ、ニッケル−リンメッキなどのメッキ処理を施した後に、そのメッキ面に対してダイヤモンドバイトや金属砥石等を用いた除去加工や、レーザー加工や、またはケミカルエッチングを行ない、形状を加工する方法が例示されるが、これらの方法に限定されるものではない。
【００４９】
また、転写ロールの表面は、上記転写型を形成した後に、たとえば表面形状の精度を損なわないレベルで、クロムメッキ、銅メッキ、ニッケルメッキ、ニッケル−リンメッキなどのメッキ処理を施してもよい。
【００５０】
＜搬送工程＞
本発明において、上記第一押圧工程の後に、搬送工程を含んでもよい。搬送工程は、連続樹脂シートを第二押圧ロールに密着させた状態で、第二押圧ロールの回転に従って搬送する工程である。このような工程は、上記の図４および図５の説明に示すような上記押圧ロール５の他に、連続樹脂シートを第二押圧ロールに密着させておくためのガイドロール（タッチロール）を設けた装置を用いればよい（図示せず）。なお、上記搬送工程を含む場合は、転写型は第二押圧ロールの表面に備えることが好ましい。第二押圧ロールに転写型を備え、かつ連続樹脂シートを第二押圧ロールに密着させたまま搬送することにより、熱による型崩れを抑制または排除することができる。
【００５１】
連続樹脂シートは、上記第一押圧工程および搬送工程において、押圧ロールに接することによる冷却や、外気との接触による冷却によって、ダイから押し出された加熱溶融状態よりも温度が低下する。このように加熱溶融状態よりも温度が低下した状態で、連続樹脂シートは搬送され、任意で次の第二押圧工程に供される。なお、押圧ロールは、温度調節機能を備え、所望の温度に調節可能であることが望ましい。
【００５２】
＜第二押圧工程＞
本発明の製造方法には、上記搬送工程の後にさらに第二押圧工程を含む態様も含まれる。第二押圧工程では、上記搬送された連続樹脂シート２が、図６および図７に示されるように、第二押圧ロール５ｂと第三押圧ロール５ｃとに挟み込まれ押圧される。上記連続樹脂シート２は、この第二押圧工程において、第二押圧ロール５ｂと第三押圧ロール５ｃとで再度押圧され、第二押圧ロールから剥離し、第三押圧ロールに密着し、今度は転写ロールの回転に従って搬送される。
【００５３】
＜予圧工程＞
本発明の製造方法には、上記シート製造工程と上記第一押圧工程との間に予圧工程を備える態様を含む。予圧工程は、第一押圧工程の前に、シート製造工程においてダイより押し出され形成された連続樹脂シートを、図１０に示すように、予圧ロール１０ａと上記第一押圧ロール１０ｂとの間に挟み込み、その後上記第一押圧ロール１０ｂに密着させたまま搬送する工程である。予圧工程後に、連続樹脂シートは上記第一工程に供され、第一押圧ロール１０ｂと第二押圧ロール１０ｃとにより押圧されて、たとえば第二押圧ロールに備えられた転写型６の表面形状が転写される。このような予圧工程を含むことによって、連続樹脂シートの厚みを調整したり、連続樹脂シートが転写型に接触する際の樹脂の温度を調整することができる。このような厚みの調整は、予圧ロールと第一押圧ロールとの間隔により行ない、温度の調整はたとえばロール径の変更による搬送距離の調整により行なうことができる。
【００５４】
＜その他の工程＞
上記シート製造工程と上記第一押圧工程とを備える限り、本発明には上記各工程の他に、得られた表面形状転写樹脂シートを所望の大きさに切断する工程や、切断面を研磨する工程など、公知の付加的な工程を含めてもよい。
【００５５】
上記のように、本発明においては第一押圧工程において転写ロールの表面形状（転写型）を連続樹脂シートに転写することにより、目的の表面形状転写樹脂シートを製造することができる。得られた表面形状転写樹脂シートは通常、さらに冷却されたのち枚葉に切断されて、たとえば液晶表示装置を構成するプリズムシートなどとして用いられる。また、樹脂として光拡散剤が添加されたものを用いた場合には、表面に形状が転写された光拡散板として好適に用いることができる。
【実施例】
【００５６】
以下、実施例を挙げて本発明をより詳細に説明するが、本発明はこれらに限定されるものではない。
【００５７】
＜原材料＞
本実施例および比較例においては、連続樹脂シートを形成させるために以下の樹脂（原材料）を用いた。なお、下記のエチレン単位含有量は、高分子ハンドブック（１９９５年、日本分析化学会高分子分析研究懇談会編集）に開示された１３Ｃ−ＮＭＲ法にしたがい測定した値である。また、結晶性高分子樹脂Ｃ１〜Ｃ３について、それぞれＸ線回折測定を行なったところ、いずれからも結晶性のピークが確認された。また、結晶性高分子樹脂Ｃ１〜Ｃ３と造核剤の各ブレンド物である結晶性高分子樹脂の融点、結晶化温度、および結晶化温度ピークの幅は、下記条件における示差走査熱量測定の結果である。
【００５８】
（ＤＳＣ測定条件）
サイクル１：室温２５℃から１９０℃まで昇温速度１０℃／分で昇温し、吸熱ピーク温度を測定し、この温度を融点とした。
【００５９】
サイクル２：１９０℃で５分間保持した。
サイクル３：１９０℃から室温２５℃まで降温速度１０℃／分で降温し、発熱ピーク温度を測定し、この温度を結晶化温度とした。
【００６０】
この発熱ピークについて、発熱ピークの値の半分の値（半値）となるときの温度を、結晶化温度の前後２点について算出した。この２点の半値温度の差を、結晶化温度ピークの幅と定義した。なお、発熱ピークの値および半値は、いずれも発熱ピークが存在しないときのベースラインをゼロとした発熱量として計算した。
【００６１】
結晶性高分子樹脂Ｃ１：プロピレン−エチレンランダム共重合樹脂（住友化学（株）製、Ｄ１０１、プロピレン単位含有量９９質量％以上、エチレン単位含有量０．２〜０．３質量％）
結晶性高分子樹脂Ｃ２：プロピレン−エチレンランダム共重合樹脂（住友化学（株）製、Ｗ１０１、プロピレン単位含有量９９重量％以上、エチレン単位含有量０．２質量％未満）
結晶性高分子樹脂Ｃ３：プロピレン−エチレンランダム共重合樹脂（住友化学（株）製、ＦＨ３３１５、プロピレン単位含有量９８質量％、エチレン単位含有量３．０〜３．４質量％）
造核剤１：環状脂肪族カルボン酸金属塩系造核剤（Ｍｉｌｌｉｋｅｎ社製、商品名「ハイパーフォームＥＸＰ２０」）
造核剤２：ソルビトール系造核剤（Ｍｉｌｌｉｋｅｎ社製、商品名「ＮＸ８０００」）
＜転写型＞
下記表１において、Ｐ、Ｈ、Θは、図１１に示す転写型に施されているＶ字溝−曲面複合形状凹み溝（以下、凹み溝Ａとする）のレプリカの断面形状の各距離または角度を示し、「ピッチ間隔Ｐ」は転写型の隣接する凹みの溝部間距離（Ｐ）、「溝深さＨ」は凹みの最深（頂角）部までの垂直距離、「Θ」は凹みの断面形状の頂点の角度（頂角）を示す。上記凹み溝Ａは、Ｖ字溝−曲面複合形状凹みであり、図１１に示すように各凹みの溝部が、間隔ｄ＝２μｍをあけて、平行に等間隔（ピッチ間隔Ｐ）で構成されている。図１１に示されるレプリカは、得られるシートの形状の反転形状である。
【００６２】
また、表２には、各実施例および比較例の製造条件および得られた表面形状転写樹脂シートの形状転写率Ｔ（％）を示す。形状転写率Ｔ（％）は、以下の式（１）で定義する。式（１）において、成形シートの断面形状の凹みの溝深さは、得られた表面形状転写樹脂シートの凹みの最大溝深さの実測値である。なお、凸部形状の場合は、凹部溝深さを凸部頂部高さに置き換えて同様に求めることができる。
形状転写率Ｔ（％）＝成形シートの断面形状の凹みの溝深さ／レプリカの断面形状の凹みの溝深さＨ×１００・・・（１）
【００６３】
【表１】
2011037132.tif 000003
【００６４】
（実施例１）
１００重量部の結晶性高分子樹脂Ｃ１と、０．１０重量部の造核剤１とをドライブレンドした後、スクリュー径４０ｍｍの押出機に供給して２１０℃〜２６０℃で溶融混練し、フィードブロックおよび幅２５０ｍｍのＴダイを経由してＴダイ温度２４５℃〜２６０℃でシート状に押出して連続樹脂シートを製造した。この押出された連続樹脂シートを、表面にクロムメッキを施した鏡面冷却ロールである第一押圧ロール（図６中、５ａ）と表面に転写型６を備えた第二押圧ロール（図６中、５ｂ）とで挟持（押圧）して、各押圧ロールの回転により順次搬送しながら連続樹脂シートの表面に転写型を転写させた。その後、この連続樹脂シートを第二押圧ロールに密着させた状態で搬送して、次いで第二押圧ロール（図６中、５ｂ）と表面にクロムメッキを施した鏡面ロールである第三押圧ロール（図６中、５ｃ）とで挟持（押圧）して、各押圧ロールの回転により順次搬送して、その後、引き取りロール（図示せず）で引き取り、表面形状転写樹脂シートを得た。表面形状転写樹脂シートの製造条件、シート厚み、および形状転写率Ｔ（％）を表２に示す。
【００６５】
なお、上記ドライブレンドした結晶性高分子樹脂Ｃ１と造核剤１とのブレンド物の融点は１６４．６℃であり、結晶化温度は１２５．４℃であり、結晶化温度ピークの幅は５．９℃であった。また、結晶性高分子樹脂Ｃ１のメルトフローレイト（ＭＦＲ）は１．３ｇ／１０ｍｉｎ．であった。ＭＦＲはＪＩＳ  Ｋ  ７２１０（１９９９）に準じて測定し、測定条件は、加熱温度を２３０℃とし、荷重を３．８ｋｇとして行なった。また、上記第二押圧ロールの表面には、表面形状が図１１および表１に示すＶ字溝−曲面複合形状の凹み溝Ａである転写型が設けられており、転写型の上にクロムメッキが施されている。また、第一押圧ロール５ａおよび第三押圧ロール５ｃの表面温度は、それぞれ１０３℃、１１０℃に設定し、Ｖ字溝−曲面複合形状の凹み溝Ａである転写型をその表面に設けた第二押圧ロール５ｂ（転写ロール）の表面温度は１１９℃に設定した。
【００６６】
（実施例２〜４）
引取速度とロール温度の押出条件を変えた以外は、実施例１と同様の方法により、表面形状転写樹脂シートを得た。表面形状転写樹脂シートの製造条件、シート厚み、および形状転写率Ｔ（％）を表２に示す。
【００６７】
（実施例５）
１００重量部の結晶性高分子樹脂Ｃ１と、０．１０重量部の造核剤１とをドライブレンドした後、スクリュー径４０ｍｍの押出機に供給して２１０℃〜２６０℃で溶融混練し、フィードブロックおよび幅２５０ｍｍのＴダイを経由してＴダイ温度２４５℃〜２６０℃でシート状に押出して連続樹脂シートを製造した。この押出された連続樹脂シートを、表面にクロムメッキを施した鏡面冷却ロールである予圧ロール（図１０中、１０ａ）と表面にクロムメッキを施した鏡面ロールである第一押圧ロール（図１０中、１０ｂ）とで挟持（押圧）して、各押圧ロールの回転により順次搬送し、その後、この連続樹脂シートを第一押圧ロールに密着させた状態で搬送して、次いで第一押圧ロールと表面に転写型６を備えた第二押圧ロール（図１０中、１０ｃ）とで挟持（押圧）して、各押圧ロールの回転により順次搬送して、その後、引き取りロール（図示せず）で引き取り、表面形状転写樹脂シートを得た。表面形状転写樹脂シートの製造条件、シート厚み、および形状転写率Ｔ（％）を表２に示す。
【００６８】
なお、上記ドライブレンドした結晶性高分子樹脂Ｃ１と造核剤１とのブレンド物の融点は１６４．６℃であり、結晶化温度は１２５．４℃であり、結晶化温度ピークの幅は５．９℃であった。また、結晶性高分子樹脂Ｃ１のメルトフローレイト（ＭＦＲ）は１．３ｇ／１０ｍｉｎ．であった。ＭＦＲはＪＩＳ  Ｋ  ７２１０（１９９９）に準じて測定し、測定条件は、加熱温度を２３０℃とし、荷重を３．８ｋｇとして行なった。また、上記第二押圧ロールの表面には、表面形状が図１１に示すＶ字溝−曲面複合形状凹み溝Ａである転写型が設けられており、転写型の上にクロムメッキが施されている。また、予圧ロール１０ａおよび第一押圧ロール１０ｂの表面温度は、それぞれ１０３℃、１０６℃に設定し、凹み溝Ａである転写型をその表面に設けた第二押圧ロール１０ｃ（転写ロール）の表面温度は１１０℃に設定した。
【００６９】
（実施例６）
引取速度とロール温度の押出条件を変えた以外は、実施例５と同様の方法により、表面形状転写樹脂シートを得た。表面形状転写樹脂シートの製造条件、シート厚み、および形状転写率Ｔ（％）を表２に示す。
【００７０】
（実施例７）
１００重量部の結晶性高分子樹脂Ｃ２と、０．１０重量部の造核剤１とをドライブレンドした後、スクリュー径４０ｍｍの押出機に供給して２１０℃〜２６０℃で溶融混練し、フィードブロックおよび幅２５０ｍｍのＴダイを経由してＴダイ温度２４５℃〜２６０℃でシート状に押出して連続樹脂シートを製造した。この押出された連続樹脂シートを、表面にクロムメッキを施した鏡面冷却ロールである第一押圧ロール（図６中、５ａ）と表面に転写型６を備えた第二押圧ロール（図６中、５ｂ）とで挟持（押圧）して、各押圧ロールの回転により順次搬送しながら連続樹脂シートの表面に転写型を転写させた。その後、この連続樹脂シートを第二押圧ロールに密着させた状態で搬送して、次いで第二押圧ロール（図６中、５ｂ）と表面にクロムメッキを施した鏡面ロールである第三押圧ロール（図６中、５ｃ）とで挟持（押圧）して、各押圧ロールの回転により順次搬送して、その後、引き取りロール（図示せず）で引き取り、表面形状転写樹脂シートを得た。表面形状転写樹脂シートの製造条件、シート厚み、および形状転写率Ｔ（％）を表２に示す。
【００７１】
なお、上記ドライブレンドした結晶性高分子樹脂Ｃ２と造核剤１とのブレンド物の融点は１６７．０℃であり、結晶化温度は１２６．８℃であり、結晶化温度ピークの幅は５．８℃であった。また、結晶性高分子樹脂Ｃ２のメルトフローレイト（ＭＦＲ）は２２．４ｇ／１０ｍｉｎ．であった。ＭＦＲはＪＩＳ  Ｋ  ７２１０（１９９９）に準じて測定し、測定条件は、加熱温度を２３０℃とし、荷重を３．８ｋｇとして行なった。また、第一押圧ロール５ａおよび第三押圧ロール５ｃの表面温度は、それぞれ９３℃、１１０℃に設定し、Ｖ字溝−曲面複合形状凹み溝Ａである転写型をその表面に設けた第二押圧ロール５ｂ（転写ロール）の表面温度は１１５℃に設定した。
【００７２】
（実施例８〜１０）
引取速度とロール温度の押出条件を変えた以外は、実施例７と同様の方法により、表面形状転写樹脂シートを得た。表面形状転写樹脂シートの製造条件、シート厚み、および形状転写率Ｔ（％）を表２に示す。
【００７３】
（比較例１）
１００重量部の結晶性高分子樹脂Ｃ３と、０．５０重量部の造核剤２とをドライブレンドした後、スクリュー径４０ｍｍの押出機に供給して２１０℃〜２６０℃で溶融混練し、フィードブロックおよび幅２５０ｍｍのＴダイを経由してＴダイ温度２４５℃〜２６０℃でシート状に押出して連続樹脂シートを製造した。この押出された連続樹脂シートを、表面にクロムメッキを施した鏡面冷却ロールである第一押圧ロール（図６中、５ａ）と表面に転写型を備えた第二押圧ロール（図６中、５ｂ）とで挟持（押圧）して、各押圧ロールの回転により順次搬送しながら連続樹脂シートの表面に転写型を転写させた。その後、この連続樹脂シートを第二押圧ロールに密着させた状態で搬送して、次いで第二押圧ロール（図６中、５ｂ）と表面にクロムメッキを施した鏡面ロールである第三押圧ロール（図６中、５ｃ）とで挟持（押圧）して、各押圧ロールの回転により順次搬送して、その後、引き取りロール（図示せず）で引き取り、表面形状転写樹脂シートを得た。表面形状転写樹脂シートの製造条件、シート厚み、および形状転写率Ｔ（％）を表２に示す。
【００７４】
なお、上記ドライブレンドした結晶性高分子樹脂Ｃ３と造核剤２とのブレンド物の融点は１４８．９℃であり、結晶化温度は１１９．１℃であり、結晶化温度ピークの幅は１１．０℃であった。また、結晶性高分子樹脂Ｃ３のメルトフローレイト（ＭＦＲ）は６．２ｇ／１０ｍｉｎ．であった。ＭＦＲはＪＩＳ  Ｋ  ７２１０（１９９９）に準じて測定し、測定条件は、加熱温度を２３０℃とし、荷重を３．８ｋｇとして行なった。また、第一押圧ロール５ａおよび第三押圧ロール５ｃの表面温度は、それぞれ９７℃、１０８℃に設定し、Ｖ字溝−曲面複合形状凹み溝Ａである転写型をその表面に設けた第二押圧ロール５ｂ（転写ロール）の表面温度は１０３℃に設定した。
【００７５】
（比較例２〜４）
引取速度とロール温度の押出条件を変えた以外は、比較例１と同様の方法により、表面形状転写樹脂シートを得た。表面形状転写樹脂シートの製造条件、シート厚み、および形状転写率Ｔ（％）を表２に示す。
【００７６】
【表２】
2011037132.tif 000004
【００７７】
表２の結果から明らかなように、樹脂が結晶化温度ピークの幅が９℃以下である結晶性高分子樹脂である本発明の表面形状転写樹脂シートの製造方法によれば、形状転写率の非常に高い表面形状転写樹脂シートを製造することができる。
【００７８】
以上のように本発明の実施の形態および実施例について説明を行なったが、上述の各実施の形態および実施例の構成を適宜組み合わせることも当初から予定している。
【００７９】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００８０】
本発明の製造方法により製造される表面形状転写樹脂シートは、その転写型を適宜選択することで、光拡散版などとして好適に用いることができる。
【符号の説明】
【００８１】
１  転写型表面、２  連続樹脂シート、３  樹脂投入口、４  ダイ、５，１０  押圧ロール、５ａ，１０ｂ  第一押圧ロール、５ｂ，１０ｃ  第二押圧ロール、５ｃ  第三押圧ロール、６  転写型、７  押出機、８  シリンドリカルレンズ、１０ｃ  予圧ロール。
【図１】
2011037132.tif 000005
【図２】
2011037132.tif 000006
【図３】
2011037132.tif 000007
【図４】
2011037132.tif 000008
【図５】
2011037132.tif 000009
【図６】
2011037132.tif 000010
【図７】
2011037132.tif 000011
【図８】
2011037132.tif 000012
【図９】
2011037132.tif 000013
【図１０】
2011037132.tif 000014
【図１１】
2011037132.tif 000015
【図１２】
2011037132.tif 000016
【図１３】
2011037132.tif 000017